ОЧИСТКА НЕОЧИЩЕННЫХ ПОЛИАЛКИЛЕНОКСИДНЫХ ПОЛИМЕРОВ С ИСПОЛЬЗОВАНИЕМ ФУНКЦИОНАЛИЗИРОВАННЫХ КИСЛОТОЙ ДИОКСИДОВ КРЕМНИЯ И СИЛИКАТОВ МЕТАЛЛОВ

1. Способ очистки неочищенного полиалкиленоксидного полимера, где указанный неочищенный полиалкиленоксидный полимер содержит катализатор, причем способ включает:
контактирование указанного неочищенного полиалкиленоксидного полимера с композицией, содержащей функционализированный кислотой силикатный адсорбент, содержащий по меньшей мере одну кислоту, причем указанный функционализированный кислотой силикатный адсорбент функционализирован кислотой путем контактирования силикатного адсорбента с по меньшей мере одной полипротонной кислотой, при этом указанный неочищенный полиалкиленоксидный полимер приводится в контакт с указанной композицией в количестве, эффективном для удаления указанного катализатора из указанного неочищенного полиалкиленоксидного полимера.
2. Способ по п.1, в котором указанный функционализированный кислотой силикат представляет собой функционализированный кислотой силикат металла.
3. Способ по п.2, в котором указанный функционализированный кислотой силикат металла является функционализированным кислотой силикатом магния.
2
4
2
3
2
2
3
3
4
4
2
7
2
2
3
3
2
3
4. Способ по п.1, в котором указанная по меньшей мере одна полипротонная кислота выбрана из группы, состоящей из HSO, HSO, HSO, HPO, HPO, HPO, HPO, HCO и их смесей.
5. Способ по п.4, в котором указанная по меньшей мере одна полипротонная кислота является серной кислотой.
6. Способ по п.4, в котором указанная по меньшей мере одна полипротонная кислота является фосфорной кислотой.
7. Способ по п.3, в котором указанная по меньшей мере одна кислота присутствует в указанном функционализированном кислотой силикате магния в количестве от 0,2% масс. до 40% масс.
8. Способ по п.7, в котором указанная по меньшей мере одна кислота присутствует в указанном функционализированном кислотой силикате магния в количестве от 0,2% масс. до 25% масс.
9. Способ по п.8, в котором указанная по меньшей мере одна кислота присутствует в указанном функционализированном кислотой силикате магния в количестве от 1% масс. до 15% масс.
2
10. Способ по п.3, в котором указанный функционализированный кислотой силикат магния имеет молярное отношение MgO к SiO от 1:1,0 до 1:4,0.
2
11. Способ по п.10, в котором указанный функционализированный кислотой силикат магния имеет молярное отношение MgO к SiO от 1:1,4 до 1:4,0.
2
12. Способ по п.11, в котором указанный функционализированный кислотой силикат магния имеет молярное отношение MgO к SiO от 1:2,5 до 1:3,6.
13. Способ по п.3, в котором указанный функционализированный кислотой силикат магния имеет pH в 5% суспензии от 3,0 до 10,8.
14. Способ по п.13, в котором указанный функционализированный кислотой силикат магния имеет pH в 5% суспензии от 7,5 до 10,5.
15. Способ по п.5, в котором указанный функционализированный серной кислотой силикат магния имеет pH в 5% суспензии от 8,0 до 10,5.
2
16. Способ по п.15, в котором указанный функционализированный серной кислотой силикат магния имеет рН в 5% суспензии от 8,0 до 9,7, и молярное отношение MgO к SiO от 2,5 до 2,8.
2
17. Способ по п.15, в котором указанный функционализированный серной кислотой силикат магния имеет рН в 5% суспензии от 8,0 до 10,5, и молярное отношение MgO к SiO от 3,2 до 3,6.
18. Способ по п.3, в котором указанный функционализированный кислотой силикат магния имеет проводимость в 1,0% суспензии от 0,2 мСм/см до 5,0 мСм/см.
19. Способ по п.5, в котором указанный функционализированный серной кислотой силикат магния имеет проводимость в 1,0% суспензии от 0,2 мСм/см до 2,6 мСм/см.
20. Способ по п.6, в котором указанный функционализированный фосфорной кислотой силикат магния имеет проводимость в 1,0% суспензии от 0,2 мСм/см до 1,5 мСм/см.
21. Способ по п.3, в котором указанный функционализированный кислотой силикат магния имеет потерю при прокаливании от 10,0% до 15,0%.
2
22. Способ по п.3, в котором указанный функционализированный кислотой силикат магния имеет удельную поверхность по меньшей мере 30 м/г.
2
23. Способ по п.22, в котором указанный функционализированный кислотой силикат магния имеет удельную поверхность по меньшей мере 50 м/г.
2
2
24. Способ по п.23, в котором указанный функционализированный кислотой силикат магния имеет удельную поверхность от 50 м/г до 700 м/г.
25. Способ по п.3, в котором указанный функционализированный кислотой силикат магния имеет общий объем пор по меньшей мере 0,1 мл/г.
26. Способ по п.25, в котором указанный функционализированный кислотой силикат магния имеет общий объем пор от 0,1 мл/г до 1,2 мл/г.
27. Способ по п.3, в котором указанный функционализированный кислотой силикат магния имеет средний размер частиц от 10 мкм до 1000 мкм.
28. Способ по п.27, в котором указанный функционализированный кислотой силикат магния имеет средний размер частиц от 10 мкм до 500 мкм.
29. Способ по п.28, в котором указанный функционализированный кислотой силикат магния имеет средний размер частиц от 10 мкм до 250 мкм.
30. Способ по п.29, в котором указанный функционализированный кислотой силикат магния имеет средний размер частиц от 10 мкм до 175 мкм.
31. Способ по п.30, в котором указанный функционализированный кислотой силикат магния имеет средний размер частиц от 10 мкм до 125 мкм.
32. Способ по п.31, в котором указанный функционализированный кислотой силикат магния имеет средний размер частиц от 30 мкм до 100 мкм.
3
3
33. Способ по п.3, в котором указанный функционализированный кислотой силикат магния имеет насыпную плотность от 0,2 г/см до 0,8 г/см.
34. Способ по п.3, в котором указанный неочищенный полиалкиленоксидный полимер приводится в контакт с указанным функционализированным кислотой силикатом магния в количестве от 0,1% масс. до 3,0% масс., в расчете на массу указанного неочищенного полиалкиленоксидного полимера.
35. Способ по п.34, в котором указанный неочищенный полиалкиленоксидный полимер приводится в контакт с указанным функционализированным кислотой силикатом магния в количестве от 0,5% масс. до 3,0% масс., в расчете на массу указанного неочищенного полиалкиленоксидного полимера.
36. Способ по п.3, в котором указанный катализатор является щелочным катализатором.
37. Способ по п.36, в котором указанный щелочной катализатор является гидроксидом калия.
38. Способ по п.3, дополнительно включающий:
контактирование указанного неочищенного полиалкиленоксидного полимера с жидкостью, содержащей воду, после контактирования указанного неочищенного полиалкиленоксидного полимера с указанным функционализированным кислотой силикатом магния.
39. Способ по п.38, в котором указанный неочищенный полиалкиленоксидный полимер приводится в контакт с указанной жидкостью, содержащей воду, в количестве от 0,5% масс. до 4,0% масс., в расчете на массу указанного неочищенного полиалкиленоксидного полимера.
40. Способ по п.38, в котором указанная жидкость, содержащая воду, дополнительно содержит по меньшей мере один спирт.
41. Способ по п.40, в котором указанный по меньшей мере один спирт выбран из группы, состоящей из метанола, этанола, пропанола, изопропанола и их смесей.
42. Способ по п.3, дополнительно включающий:
контактирование указанного неочищенного полиалкиленоксидного полимера с по меньшей мере одним спиртом после контактирования указанного неочищенного полиалкиленоксидного полимера с указанным функционализированным кислотой силикатом магния.
43. Способ по п.42, в котором указанный по меньшей мере один спирт выбран из группы, состоящей из метанола, этанола, пропанола, изопропанола и их смесей.
44. Способ по п.42, в котором указанный неочищенный полиалкиленоксидный полимер приводится в контакт с указанным по меньшей мере одним спиртом в количестве от 0,5% масс. до 4,0% масс., в расчете на массу указанного неочищенного полиалкиленоксидного полимера.
45. Способ по п.1, в котором указанный неочищенный полиалкиленоксидный полимер является простым полиэфирмоноолом.
46. Способ по п.1, в котором указанный неочищенный полиалкиленоксидный полимер является простым полиэфирполиолом.
47. Способ по п.2, в котором указанный функционализированный кислотой силикат металла является функционализированным кислотой силикатом кальция.